(57)【要約】  ０．３μｍ以上２５μｍ以下の平均粒径を有する塊状金属粒子並びに０．０１μｍ以上５μｍ以下の厚さ及び５以上２００以下のアスペクト比を有する鱗片状金属粒子からなる群から選択される少なくとも１種の金属粒子（３）と、０．０００５μｍ以上０．５μｍ以下の厚さ及び１０以上５０００以下のアスペクト比を有する鱗片状シリカ（２）とを含む抗菌性被膜（１０）であって、前記金属粒子（３）と前記鱗片状シリカ（２）とが合計で、前記抗菌性被膜（１０）に対して５０質量％以上の量で存在し、前記金属粒子（３）が、前記鱗片状シリカ（２）に対して２質量％以上５０質量％以下の量で存在し、且つ前記金属粒子（３）は、積層された前記鱗片状シリカ（２）の中に埋め込まれた状態であることを特徴とする抗菌性被膜（１０）。
2016185960.tif 000002
【特許請求の範囲】
【請求項１】
０．３μｍ以上２５μｍ以下の平均粒径を有する塊状金属粒子並びに０．０１μｍ以上５μｍ以下の厚さ及び５以上２００以下のアスペクト比を有する鱗片状金属粒子からなる群から選択される少なくとも１種の金属粒子と、
０．０００５μｍ以上０．５μｍ以下の厚さ及び１０以上５０００以下のアスペクト比を有する鱗片状シリカと
を含み、
前記金属粒子と前記鱗片状シリカとが合計で、前記抗菌性被膜に対して５０質量％以上の量で存在し、
前記金属粒子が、前記鱗片状シリカに対して２質量％以上５０質量％以下の量で存在し、且つ
前記金属粒子は、積層された前記鱗片状シリカの中に埋め込まれた状態であることを特徴とする抗菌性被膜。
【請求項２】
前記金属粒子が、銅、銀又はこれらの少なくとも１種を主成分とする合金であることを特徴とする請求項１に記載の抗菌性被膜。
【請求項３】
樹脂成分を前記抗菌性被膜に対して５０質量％未満含むことを特徴とする請求項１又は２に記載の抗菌性被膜。
【請求項４】
請求項１〜３の何れか一項に記載の抗菌性被膜が基材の表面に形成されていることを特徴とする物品。
【請求項５】
前記抗菌性被膜を覆うように、０．０００５μｍ以上０．５μｍ以下の厚さ及び１０以上５０００以下のアスペクト比を有する鱗片状シリカからなる上塗り層が形成されていることを特徴とする請求項４に記載の物品。
【請求項６】
前記抗菌性被膜と前記基材との間に、樹脂成分と０．０００５μｍ以上０．５μｍ以下の厚さ及び１０以上５０００以下のアスペクト比を有する鱗片状シリカとからなる下塗り層が形成されていることを特徴とする請求項４又は５に記載の物品。
【請求項７】
０．３μｍ以上２５μｍ以下の平均粒径を有する塊状金属粒子並びに０．０１μｍ以上５μｍ以下の厚さ及び５以上２００以下のアスペクト比を有する鱗片状金属粒子からなる群から選択される少なくとも１種の金属粒子と、
０．０００５μｍ以上０．５μｍ以下の厚さ及び１０以上５０００以下のアスペクト比を有する鱗片状シリカと、
溶媒と
を含むことを特徴とする抗菌性被膜形成用の塗布液。
【請求項８】
前記金属粒子が、銅、銀又はこれらの少なくとも１種を主成分とする合金であることを特徴とする請求項７に記載の抗菌性被膜形成用の塗布液。
【請求項９】
樹脂成分を更に含み、前記塗布液中の固形分が０．１質量％以上３０質量％以下であることを特徴とする請求項７又は８に記載の抗菌性被膜形成用の塗布液。
【請求項１０】
請求項７〜９の何れか一項に記載の抗菌性被膜形成用の塗布液を基材の表面に塗布する工程と、
塗布された前記塗布液を乾燥する工程と
を備えることを特徴とする抗菌性被膜の形成方法。
【発明の詳細な説明】
【技術分野】
【０００１】
本発明は、物品の表面に対して抗菌性及び抗かび性を付与できる抗菌性被膜、その抗菌性被膜が基材の表面に形成された物品、その抗菌性被膜の形成方法並びに抗菌性被膜形成用の塗布液に関するものである。
【背景技術】
【０００２】
物品に抗菌性あるいは抗かび性を付与する方法として、抗菌性あるいは抗かび性を有する被膜を形成する方法が、簡便であり且つ多様な物品を処理できるために好ましく用いられている。例えば、特許文献１には、コロイダルシリカと有機ケイ素化合物との反応で得られる生成物と、抗菌性化合物とを主成分とする抗菌性コーティング用組成物が開示されている。特許文献２には、抗菌作用を有する金属イオンを担持させたゼオライト系固体粒子と、有機高分子体とからなるゼオライト粒子含有高分子体について開示されており、それを抗菌性のペイント又はコーティングに使用できることが記載されている。また、特許文献３には、抗菌性金属成分を含む無機酸化物微粒子を鱗片状基材上に担持してなる抗菌性粉体が開示されており、それを塗料又は樹脂フィルムに使用できることが記載されている。
【先行技術文献】
【特許文献】
【０００３】
【特許文献１】特開平７−１２６５５５号公報
【特許文献２】特開昭５９−１３３２３５号公報
【特許文献３】特開２００８−５６５９０号公報
【発明の概要】
【発明が解決しようとする課題】
【０００４】
従来の抗菌性被膜では、被膜中から抗菌性化合物が徐放されることで、抗菌作用が発現される。しかし、被膜が水に曝された場合、抗菌性化合物が徐々に溶出して失われ、その効果も徐々に失われてしまう。そのため、抗菌作用がより長く持続するように、被膜の材質を工夫することが試みられている。しかし、抗菌作用を発現させるためには、ある程度の抗菌剤の溶出が必要であるため、被膜中に含有できる抗菌剤の量により抗菌作用の持続性にも限界がある。【０００５】
被膜中に含有される抗菌剤あるいは抗かび剤としては、各種の有機系薬剤、及び金属イオンを放出する無機系薬剤がある。金属イオンを放出する無機系薬剤は、低い添加濃度でも効果が得られるため、比較的長い期間にわたって抗菌作用を付与できる。それでも、被膜が水に頻繁に曝される場合や水洗浄が行われる場合は、抗菌作用の持続性に限界があった。一方で、抗菌作用の持続性を改善するために、無機系薬剤（金属化合物、金属など）の粒径を大きくしたり、添加量を多くしたりすると、被膜の強度及び外観が損なわれたり、徐放に伴う無機系薬剤の形状変化で被膜が劣化したり、また、添加量を多くした分だけ徐放される金属イオンが増えることになり、それによって金属イオンが無駄になったり、過剰な金属イオンにより被膜の着色や周辺部材の劣化を引き起こしたりという問題が生じる。【０００６】
本発明は、上記のような問題点を解決するためになされたものであり、強度及び外観を損なわず、水に曝されても長期間にわたり適度な量の抗菌剤を徐放できる抗菌性被膜を提供することを目的とする。
【課題を解決するための手段】
【０００７】
本発明は、０．３μｍ以上２５μｍ以下の平均粒径を有する塊状金属粒子並びに０．０１μｍ以上５μｍ以下の厚さ及び５以上２００以下のアスペクト比を有する鱗片状金属粒子からなる群から選択される少なくとも１種の金属粒子と、０．０００５μｍ以上０．５μｍ以下の厚さ及び１０以上５０００以下のアスペクト比を有する鱗片状シリカとを含み、前記金属粒子と前記鱗片状シリカとが合計で、前記抗菌性被膜に対して５０質量％以上の量で存在し、前記金属粒子が、前記鱗片状シリカに対して２質量％以上５０質量％以下の量で存在し、且つ前記金属粒子は、積層された前記鱗片状シリカの中に埋め込まれた状態であることを特徴とする抗菌性被膜である。
【発明の効果】
【０００８】
本発明によれば、強度及び外観を損なわず、水に曝されても長期間にわたり適度な量の抗菌剤を徐放できる抗菌性被膜を提供することができる。
【図面の簡単な説明】
【０００９】
【図１】本発明の実施の形態１による抗菌性被膜の模式断面図である。
【図２】本発明の実施の形態２による抗菌性被膜の模式断面図である。
【図３】本発明の実施の形態３による抗菌性被膜の模式断面図である。
【図４】本発明の実施の形態４による抗菌性被膜の模式断面図である。
【発明を実施するための形態】
【００１０】
実施の形態１．
本発明の実施の形態１による抗菌性被膜は、０．３μｍ以上２５μｍ以下の平均粒径を有する塊状金属粒子並びに０．０１μｍ以上５μｍ以下の厚さ及び５以上２００以下のアスペクト比を有する鱗片状金属粒子からなる群から選択される少なくとも１種の金属粒子と、０．０００５μｍ以上０．５μｍ以下の厚さ及び１０以上５０００以下のアスペクト比を有する鱗片状シリカとを含み、金属粒子と鱗片状シリカとが合計で、抗菌性被膜に対して５０質量％以上の量で存在し、金属粒子が、鱗片状シリカに対して２質量％以上５０質量％以下の量で存在し、且つ金属粒子は、積層された鱗片状シリカの中に埋め込まれた状態であることを特徴とするものである。
【００１１】
図１は、実施の形態１による抗菌性被膜の模式断面図である。図１において、基材１の表面に、鱗片状シリカ２と金属粒子３とを含む抗菌性被膜１０が形成されており、金属粒子３は、積層された鱗片状シリカ２に埋め込まれた状態（鱗片状シリカ２が金属粒子３を包むような状態）となっており、鱗片状シリカ２は、金属粒子３近傍以外では基材１の面方向に配向した状態となっている。鱗片状シリカ２は、その平坦面同士が付着して強固な構造を形成しているために、クラック等が生じにくく、水に曝されても剥離しない。抗菌性被膜１０が水に曝された場合、金属粒子３から僅かずつ金属イオンが徐放される。金属イオンの徐放経路は、鱗片状シリカ２の積み重なりの影響で、非常に長いものとなり、徐放速度が適度に抑制される。また、金属粒子３が鱗片状シリカ２の強固な構造中に存在しているために、金属イオンの徐放に伴う金属粒子３の体積減少あるいは酸化による金属粒子３の体積増加が起こっても、抗菌性被膜１０の劣化及び徐放特性の変化が起こりにくいという効果が得られる。実施の形態１による抗菌性被膜１０は、鱗片状シリカ２と金属粒子３とから構成されているため、樹脂を主成分とし金属粒子を添加した従来の被膜と比べて、金属イオンによる樹脂着色の問題や被膜の破壊を回避することができる。また、そのような従来の被膜では表面に露出していない金属粒子からは金属イオンの徐放が起こりにくいという問題が起こるが、実施の形態１による抗菌性被膜１０では、積層された鱗片状シリカ２間が金属イオンの徐放経路となっているため、そのような問題が回避できる。
【００１２】
金属粒子３としては、水中に抗菌作用を有する金属イオンを放出できるものであればよく、銅、銀、ニッケル、コバルト、スズ又はこれらの少なくとも１種を含む合金、例えば、黄銅、青銅、白銅、赤銅、丹銅、洋白、クロム銅、リン青銅等が挙げられる。これらの中でも、抗菌性及び抗かび性が高く且つ人体に対する安全性が高いという観点から、銅、銀又はこれらの少なくとも１種を含む合金が好ましい。
【００１３】
金属粒子３は、塊状金属粒子、鱗片状金属粒子又はこれらの混合物である。なお、ここでの塊状とは、球状、回転楕円体、卵形、板状、針状のもの、あるいはこれらが、結合したり、混合したりしたものである。金属粒子３が塊状金属粒子である場合、０．３μｍ以上２５μｍ以下の平均粒径を有するものであることが必要であり、０．５μｍ以上１２μｍ以下の平均粒径を有するものであることが好ましい。塊状金属粒子の平均粒径が０．３μｍ未満であると、表面積が大きくなる上に、塊状金属粒子を包むように鱗片状シリカ２が配置せずに、鱗片状シリカ２間の狭い隙間に挟まれた状態や鱗片状シリカ２の凝集体の隙間に入り込んだ状態となりやすくなる。そのため、金属イオンの徐放速度が必要以上に大きくなる。一方、塊状金属粒子の平均粒径が２５μｍを超えると、鱗片状シリカ２が塊状金属粒子を包むような状態となりにくくなる。そのため、被膜にクラックが入りやすくなり、塊状金属粒子が脱落したり、金属イオンの徐放速度を適度に維持することが困難になる。なお、ここでの平均粒径とは、レーザ回折式粒子径分布測定装置により測定した値である。
【００１４】
金属粒子３が鱗片状金属粒子である場合、上述のレーザ回折式粒子径分布測定装置で得られる球体に近似した粒子径ではその特徴を把握できない。鱗片状金属粒子の形状は、顕微鏡による粒子形状の直接観察やその他の方法で把握する必要がある。鱗片状金属粒子としては、０．０１μｍ以上５μｍ以下の厚さと５以上２００以下のアスペクト比（最長径／厚さ）とを有するものであることが必要であり、０．０５μｍ以上３μｍ以下の厚さと１０以上１００以下のアスペクト比とを有するものであることが好ましい。鱗片状金属粒子の厚さが０．０１μｍ未満であると、長期間にわたって金属イオンを徐放することが困難になる。一方、鱗片状金属粒子の厚さが５μｍを超えると、被膜に欠陥が生じやすくなる。また、鱗片状金属粒子のアスペクト比が５未満であると、鱗片状金属粒子を用いることによる効果が認められない。抗菌性被膜１０では、鱗片状金属粒子のアスペクト比が大きくなるに従い被膜による光の反射が強くなり、鱗片状金属粒子の溶解に従い被膜による光の反射が弱くなる。鱗片状金属粒子のアスペクト比が２００を超えると、上記した光の反射の変化が大きくなり過ぎるので好ましくない。逆に、この現象を、抗菌性及び抗かび性の指標として積極的に利用することも可能である。
金属粒子３として、上記した鱗片状金属粒子を用いることで、鱗片状金属粒子と鱗片状シリカとが積層するような状態となり、抗菌性被膜１０にクラックやボイド等の欠陥が形成されにくくなり、金属イオンを安定して徐放することができる。
【００１５】
鱗片状シリカ２は、０．０００５μｍ以上０．５μｍ以下の厚さと１０以上５０００以下のアスペクト比とを有するものであることが必要であり、０．０１μｍ以上０．３μｍ以下の厚さと２０以上３０００以下のアスペクト比（最長径／厚さ）とを有するものであることが好ましい。鱗片状シリカ２の厚さが０．０００５μｍ未満であると、被膜形成のための塗布液の調合が困難になる。一方、鱗片状シリカ２の厚さが０．５μｍを超えると、十分な被膜強度が得られない。また、鱗片状シリカ２のアスペクト比が１０未満であると、鱗片状シリカ２が金属粒子３を包むように配置せずに、金属イオンを安定して徐放することができない。一方、鱗片状シリカ２のアスペクト比が５０００を超えると、１０未満の場合と同様に、金属イオンを安定して徐放することができない。
【００１６】
抗菌性被膜１０には、金属粒子３と鱗片状シリカ２とが合計で５０質量％以上含まれることが必要である。金属粒子３と鱗片状シリカ２とが合計で５０質量％未満であると、金属粒子３及び鱗片状シリカ２以外の成分（例えば樹脂成分）が多く含まれるため、金属粒子３が積層された鱗片状シリカ２に埋め込まれた状態となりにくくなり、金属イオンの適度な徐放速度を得ることが困難になる。
【００１７】
抗菌性被膜１０において、金属粒子３は、鱗片状シリカ２に対して、２質量％以上５０質量％以下で含まれることが必要であり、５質量％以上４０質量％以下で含まれることが好ましい。金属粒子３の量が２質量％未満であると、十分な抗菌性及び抗かび性が得られない。一方、金属粒子３の量が５０質量％を超えると、被膜の物理的な強度が低下する。
なお、ここでの質量割合は、金属粒子３及び鱗片状シリカ２の何れについても、１００℃で十分に乾燥して測定した場合の値である。
【００１８】
抗菌性被膜１０は、金属粒子３、鱗片状シリカ２及び溶媒を含有する抗菌性被膜形成用の塗布液を基材１に塗布した後、乾燥することにより形成することができる。溶媒としては、水、エタノール、２−プロパノール等のアルコール、アセトン、メチルエチルケトン等のケトン類、酢酸エチル等のエステル類、ジグリム類、２−メチルピロリジノン、酢酸、ジメチルスルホキシド、Ｎ，Ｎ−ジメチルホルムアミド、Ｎ，Ｎ−ジメチルアセトアミド、アセトニトリル、テトラヒドロフラン等の塗料に利用される各種溶剤、あるいはこれらの混合物が利用可能である。これらの中でも、安全性が高く且つ低コストであるという観点から、水が好ましい。また、塗布液に含まれる水に対して、２−メチルピロリジノンやジメチルスルホキシド等の高沸点の極性溶剤を１質量％以上２０質量％以下の割合で混合することで、基材１（特にプラスチック基材）の表面への塗布性を向上させたり、得られる被膜の強度を向上させることができる。これは、乾燥時にこれらの極性溶剤が最後まで残留することで、鱗片状シリカ２同士あるいは鱗片状シリカ２と基材１とが密着しやすいように配置されやすいためであると考えられる。
【００１９】
塗布液中の鱗片状シリカ２の濃度は、塗布液に対して、０．２質量％以上４０質量％以下であることが好ましく、０．５質量％以上３０質量％以下であることが更に好ましい。鱗片状シリカ２の濃度が０．２質量％未満であると、得られる抗菌性被膜１０の膜厚が薄すぎる場合が多い。塗布液を繰り返し塗布した場合でも金属粒子３が抗菌性被膜１０中に均一に分布できない場合があるため好ましくない。一方、鱗片状シリカ２の濃度が４０質量％を超えると、塗布液の粘度が上がり過ぎ、撹拌や塗布が困難になる場合があるため好ましくない。また、抗菌性被膜１０において、金属粒子３は、鱗片状シリカ２に対して、２質量％以上５０質量％以下で含まれることが必要であることから、塗布液中の金属粒子３の濃度は、鱗片状シリカ２に対して、２質量％以上５０質量％以下であり、好ましくは５質量％以上４０質量％以下である。
【００２０】
必要に応じて、界面活性剤、凝集剤等の添加剤を塗布液に添加してもよい。界面活性剤の添加により、塗布液と基材１とのなじみが改善され、塗布性が向上すると共に、得られる抗菌性被膜１０の強度も向上できる。凝集剤としては、ポリ塩化アルミニウム等の一般的なものの他、非イオン性界面活性剤等で凝集作用を有するものがあり、これらを利用することができる。凝集剤を塗布液に微量添加することで、塗布液の分離を抑制したり、基材１上での塗布液の流れを制御したりすることが可能であり、塗布液の扱いやすさを向上することができる。更に、抗菌性被膜１０にクラック等の欠陥が生じにくくなるという効果もある。適切な凝集剤の量は、材料によって異なるため明確に定義することは困難であるが、一つの尺度として濁度で判定可能である。凝集剤の添加前の濁度に対し、添加後の濁度が１．２倍以上２倍以下の範囲であると良好な効果が得られる。１．２倍に満たない添加量であると、液の沈降が逆に激しくなる傾向にあり、塗布性の向上効果は殆ど認められない。一方、２倍を超える添加量であると、得られる抗菌性被膜１０の膜質が劣化し、金属粒子３の脱落や金属イオンの溶出が多くなってしまう。
【００２１】
塗布液の基材１への塗布は、スプレーコーティング、刷毛塗り、バーコーター、掛け流し等の一般的な方法で行うことができる。これらの中でも、様々な形状の基材１に適用でき且つ簡便であるという点で、スプレーコーティングが好ましい。塗布後の乾燥は常温乾燥でもよいが、赤外線や温風で加熱することで残留溶剤の除去や抗菌性被膜１０を硬化させる効果が得られる。
【００２２】
抗菌性被膜１０が形成される基材１としては、特に限定されず、抗菌性及び抗かび性が必要とされる物品の種類に応じて適宜選択することができる。基材１の例としては、アルミニウム、ステンレス等の金属基材、ガラス基材、プラスチック基材などが挙げられる。
また、抗菌性被膜１０の膜厚は、抗菌性及び抗かび性が必要とされる物品の種類に応じて適宜設定すればよいが、０．１μｍ以上５００μｍ以下であることが好ましく、０．３μｍ以上１００μｍ以下であることが更に好ましい。０．１μｍ未満の膜厚では、物品表面に存在する被膜の量が少なすぎ、抗菌性が十分でなかったり、洗浄や摩擦により抗菌性が失われやすく好ましくない。一方、５００μｍを超える膜厚では、被膜による着色が大きくなったり、被膜成分の剥離や脱落が起こりやすくなったりして好ましくない。
【００２３】
実施の形態１によれば、強度及び外観を損なわず、水に曝されても長期間にわたり適度な量の金属イオンを徐放できる抗菌性被膜を提供することができる。また、この抗菌性被膜を基材の表面に形成することで、物品の外観を損なうことなく、水に曝されても長期間にわたり抗菌性及び抗かび性を発現することのできる物品を提供することができる。
【００２４】
実施の形態２．
本発明の実施の形態２による抗菌性被膜は、０．３μｍ以上２５μｍ以下の平均粒径を有する塊状金属粒子並びに０．０１μｍ以上５μｍ以下の厚さ及び５以上２００以下のアスペクト比を有する鱗片状金属粒子からなる群から選択される少なくとも１種の金属粒子と、０．０００５μｍ以上０．５μｍ以下の厚さ及び１０以上５０００以下のアスペクト比を有する鱗片状シリカと、樹脂成分とを含み、金属粒子と鱗片状シリカとが合計で、抗菌性被膜に対して５０質量％以上の量で存在し、金属粒子が、鱗片状シリカに対して２質量％以上５０質量％以下の量で存在し、樹脂成分が、抗菌性被膜に対して５０質量％未満の量で存在し、且つ金属粒子は、積層された鱗片状シリカの中に埋め込まれた状態であることを特徴とするものである。
【００２５】
図２は、実施の形態２による抗菌性被膜の模式断面図である。図２において、基材１の表面に、鱗片状シリカ２と金属粒子３と樹脂成分４とを含む抗菌性被膜２０が形成されており、樹脂成分４は、積層された鱗片状シリカ２の隙間などに分散した状態となっており、金属粒子３は、積層された鱗片状シリカ２に埋め込まれた状態（鱗片状シリカ２が金属粒子３を包むような状態）となっており、鱗片状シリカ２は、金属粒子３近傍以外では基材１の面方向に配向した状態となっている。抗菌性被膜２０に樹脂成分４を含有させることで、基材１（特にプラスチック基材）に対する密着性が向上したり、抗菌性被膜２０の耐摩耗性が向上するという効果が得られる。これは、樹脂成分４が鱗片状シリカ２と基材１とのバインダーとなったり、樹脂成分４が鱗片状シリカ２同士のバインダーとなり、摩擦等による強い変形圧力を受けた場合に弾性変形しやすくなるためであると考えられる。
【００２６】
樹脂成分４は、抗菌性被膜２０に対して、５０質量％未満の量で含まれることが必要であり、１．０質量％以上５０質量％未満の量で含まれることが好ましい。樹脂成分４が５０質量％未満であれば、鱗片状シリカ２の隙間を通しての金属イオンの徐放を阻害することはなく、実施の形態１と同様に、金属イオンを安定して徐放することができると共に、抗菌性被膜２０の劣化が起こりにくいという効果が得られる。また、樹脂成分４は金属イオンにより劣化しやすいが、樹脂成分４が５０質量％未満であれば、金属イオンによる膜物性の低下はほとんど顕在化しない。
【００２７】
特に、樹脂成分４が微量、具体的には１．０質量％以上２０質量％以下含まれると、樹脂成分４が鱗片状シリカ２間に介在し、鱗片状シリカ２の隙間を適度に拡げ、金属イオンの徐放を促進する効果が得られる。一方、樹脂成分４が５０質量％以上であると、金属イオンの適度な徐放速度を得ることが困難になる。すなわち、樹脂成分４が多すぎる場合には、鱗片状シリカ２が金属粒子３を包むように配置しにくくなったり、鱗片状シリカ２同士が配向した状態となりにくくなるためである。
【００２８】
樹脂成分４としては、ポリオレフィン樹脂、ウレタン樹脂、アクリル樹脂、シリコーン、フッ素樹脂等が挙げられる。塗布時あるいは塗布直後のハンドリング性が良好であるという観点から、これらの少なくとも１種の樹脂を含むエマルジョン及びこれらの少なくとも１種の樹脂を水に分散させたディスパージョンを用いることが好ましい。
【００２９】
抗菌性被膜２０は、金属粒子３、鱗片状シリカ２、樹脂成分４及び溶媒を含有する抗菌性被膜形成用の塗布液を基材１に塗布した後、乾燥することにより形成することができる。樹脂成分４を含有する塗布液の乾燥は、被膜の強度を向上させるという点から加熱により行うことが好ましい。好ましい乾燥条件は、４０℃以上１５０℃以下で１分以上６０分以下である。
塗布液の調製方法及び塗布方法は、実施の形態１と同様の方法を適用できるが、樹脂成分４を含有する塗布液は粘度が大きくなりやすく、抗菌性被膜２０が厚く形成されやすくなるので、塗布液中の各成分の濃度を調整することが好ましい。具体的には、塗布液中の固形分が、０．１質量％以上３０質量％以下であることが好ましく、０．５質量％以上２５質量％以下であることが更に好ましい。固形分が０．１質量％未満であると、得られる抗菌性被膜２０が薄くなりやすいため好ましくない。一方、固形分が３０質量％を超えると、塗布液の粘度が上がり過ぎ、得られる抗菌性被膜２０が厚くなりやすいため好ましくない。なお、ここでの固形分は、１２０℃で十分に乾燥した時の残留重量から求める値である。
【００３０】
なお、実施の形態２では、使用する金属粒子３、鱗片状シリカ２、基材１、溶媒、好ましい抗菌性被膜２０の膜厚等は、実施の形態１で説明した通りであるので、ここでは説明を省略する。
【００３１】
実施の形態３．
本発明の実施の形態３による抗菌性被膜は、実施の形態１又は２の抗菌性被膜を覆うように、０．０００５μｍ以上０．５μｍ以下の厚さ及び１０以上５０００以下のアスペクト比を有する鱗片状シリカからなる上塗り層を形成したことを特徴とするものである。
【００３２】
図３は、実施の形態３による抗菌性被膜の模式断面図である。図３において、基材１の表面に、鱗片状シリカ２と金属粒子３とを含む実施の形態１による抗菌性被膜１０が形成されており、その表層に鱗片状シリカ２からなる上塗り層５が更に形成されて一体化し、抗菌性被膜３０となっている。上塗り層５を形成することで、抗菌性被膜１０の表層の存在する凹凸が平坦化されるという効果が得られる。抗菌性被膜１０の表層に凸部が存在すると、表層を擦った時などに局所的に力が働き、抗菌性被膜１０が破壊されやすい。表層が破壊されると金属粒子３の露出や脱離が起こり、金属イオンを安定して徐放できなくなる。上塗り層５を表層に形成することで、このような破壊を抑制できる。また、上塗り層５は、抗菌性被膜１０よりも強度的に優れるため、耐摩耗性が更に向上する。
【００３３】
上塗り層５は、鱗片状シリカ２を溶媒に分散させた塗布液を塗布した後、乾燥することにより形成することができる。この塗布液の塗布は、抗菌性被膜１０を形成するための塗布液を基材に塗布し、溶媒が蒸発した後であればいつでも可能である。抗菌性被膜１０を硬化させる場合は、上塗り層５を形成した後に加熱等を行うことが好ましい。抗菌性被膜１０を加熱等により硬化させた後に、上塗り層５を形成する場合、抗菌性被膜１０と上塗り層５との間に密着性の低い境界部分が形成され、剥離等が起こる場合がある。
【００３４】
上塗り層５を形成するための塗布液の鱗片状シリカ２及び溶媒としては、実施の形態１で例示したものと同様のものが使用できる。塗布液中の鱗片状シリカ２の濃度は、０．１質量％以上２５質量％以下であることが好ましく、０．２質量％以上１５質量％以下であることが更に好ましい。鱗片状シリカ２の濃度が０．１質量％未満であると、上塗り層５の膜厚が薄くなり過ぎて効果が得られない。一方、鱗片状シリカ２の濃度が２５質量％を超えると、上塗り層５の膜厚が厚くなり過ぎて、金属イオンの徐放が阻害される場合があるため好ましくない。
【００３５】
上塗り層５の膜厚は、金属イオンの徐放を阻害せずに耐摩耗性を向上させる観点から、０．０５μｍ以上２μｍ以下であることが好ましく、０．１μｍ以上１μｍ以下であることが更に好ましい。
【００３６】
なお、図３では、実施の形態１による抗菌性被膜１０を覆うように、上塗り層５を形成した場合について説明したが、実施の形態２による抗菌性被膜２０を覆うように、上塗り層５を形成しても同様の効果が得られる。
【００３７】
実施の形態４．
本発明の実施の形態４による抗菌性被膜は、実施の形態１〜３の何れかの抗菌性被膜と基材との間に、樹脂成分と０．０００５μｍ以上０．５μｍ以下の厚さ及び１０以上５０００以下のアスペクト比を有する鱗片状シリカとからなる下塗り層を形成したことを特徴とするものである。
【００３８】
図４は、実施の形態４による抗菌性被膜の模式断面図である。図４において、基材１の表面に、樹脂成分４と鱗片状シリカ２とからなる下塗り層６が形成され、その上に鱗片状シリカ２と金属粒子３とを含む実施の形態１による抗菌性被膜１０が形成されて一体化し、抗菌性被膜４０となっている。基材１がプラスチック基材である場合や、基材１の表面が汚染されていたり、劣化したりしている場合には、抗菌性被膜１０は、界面で剥離することがある。下塗り層６を抗菌性被膜１０と基材１との間に形成することで、このような剥離を抑制できる。
【００３９】
下塗り層６は、鱗片状シリカ２、樹脂成分４及び溶媒を含有する塗布液を基材１に塗布した後、乾燥することにより形成することができる。塗布液の調製方法及び塗布方法は、実施の形態１及び２と同様の方法を適用できる。
【００４０】
下塗り層６を形成するための塗布液の鱗片状シリカ２及び溶媒としては、実施の形態１で例示したものと同様のものが使用できる。また、下塗り層６を形成するための塗布液の樹脂成分４としては、実施の形態２で例示したものと同様のものが使用できる。塗布液中の樹脂成分４の濃度は、鱗片状シリカ２の質量の０．５倍以上１０倍以下であることが好ましく、１倍以上３倍以下であることが更に好ましい。樹脂成分４の濃度が０．５倍未満であると、下塗り層６と基材１との間の密着性向上の効果が十分に得られない。樹脂成分４の濃度が１０倍を超えると、下塗り層６と抗菌性被膜１０との間の密着性が十分に得られない場合が多いため好ましくない。塗布液中の樹脂成分４の濃度が上記範囲内であれば、下塗り層６は、基材１及び抗菌性被膜１０の両方に対して高い親和性を示し、被膜全体としての密着性、ひいては被膜の強度を向上することができる。なお、ここでの質量は、１２０℃で十分に乾燥した状態での測定値である。
【００４１】
下塗り層６は、厚すぎると基材表面の色調等を変化させたりすることがあるため、効果が得られるための必要最小限の膜厚とすることが好ましく、その膜厚は、０．１μｍ以上５μｍ以下であることが好ましく、０．２μｍ以上２μｍ以下であることが更に好ましい。
【００４２】
なお、図４では、実施の形態１による抗菌性被膜１０と基材１との間に、樹脂成分４と鱗片状シリカ２とからなる下塗り層６を形成した場合について説明したが、実施の形態２による抗菌性被膜２０と基材１との間あるいは実施の形態３による抗菌性被膜３０と基材１との間に、樹脂成分４と鱗片状シリカ２とからなる下塗り層６を形成しても同様の効果が得られる。
【実施例】
【００４３】
＜実施例１＞
約０．１μｍの厚さ及び約５μｍの最長径（アスペクト比＝約５０）を有する鱗片状銀粒子（福田金属箔粉工業株式会社製Ａｇ−ＸＦ３０１）を１．０質量％、約０．１μｍの厚さ及び約１．５μｍの最長径（アスペクト比＝約１５）を有する鱗片状シリカ（ＡＧＣエスアイテック株式会社製サンラブリー（登録商標）ＬＦＳ−１５０）を２．５質量％含む水分散液を調製した。
この水分散液をガラス板上にスプレーにて塗布し、室温で十分に乾燥させて、ガラス板上に厚さ約０．８μｍの抗菌性被膜を形成した（鱗片状銀粒子と鱗片状シリカとが合計で抗菌性被膜に対して１００質量％の量で存在し、鱗片状銀粒子が鱗片状シリカに対して４０質量％の量で存在する）。
このサンプルを、室温の流水中に３日間曝した後、ＪＩＳ  Ｚ  ２９１１に従って抗かび試験を実施した。また、水洗前後の外観の変化を目視にて評価した。これらの結果を表１に示す。
なお、抗かび試験は、下記基準に従って評価した。
０：肉眼及び顕微鏡下でかびの発育は認められない
１：肉眼ではかびの発育が認められないが、顕微鏡下ではかびの発育が明らかに認められる
２：肉眼でかびの発育が認められ、発育部分の面積は試料の全面積の２５％未満である  
３：肉眼でかびの発育が認められ、発育部分の面積は試料の全面積の２５％以上５０％未満である
４：菌糸はよく発育し、発育部分の面積は試料の全面積の５０％以上である
５：菌糸の発育は激しく、試料全面を覆っている【００４４】
＜実施例２＞
鱗片状銀粒子の代わりに、約０．２μｍの厚さ及び約３μｍの最長径（アスペクト比＝１５）を有する鱗片状青銅粒子（福田金属箔粉工業株式会社製Ｎｏ．７７７０）を用いたこと以外は実施例１と同様にして、ガラス板上に厚さ約１．０μｍの抗菌性被膜を形成した（鱗片状青銅粒子と鱗片状シリカとが合計で抗菌性被膜に対して１００質量％の量で存在し、鱗片状青銅粒子が鱗片状シリカに対して４０質量％の量で存在する）。
このサンプルを実施例１と同様に評価した。結果を表１に示す。【００４５】
＜実施例３＞
鱗片状銀粒子の代わりに、０．４μｍの平均粒径を有する塊状銅粒子（住友金属鉱山株式会社製ＣＵＰ−０３０）を用いたこと以外は実施例１と同様にして、ガラス板上に厚さ約１．２μｍの抗菌性被膜を形成した（銅粒子と鱗片状シリカとが合計で抗菌性被膜に対して１００質量％の量で存在し、銅粒子が鱗片状シリカに対して４０質量％の量で存在する）。
このサンプルを実施例１と同様に評価した。結果を表１に示す。【００４６】
＜比較例１＞
エチルシリケートの塩酸加水分解液に、約０．１μｍの厚さ及び約５μｍの最長径（アスペクト比＝約５０）を有する鱗片状銀粒子（福田金属箔粉工業株式会社製Ａｇ−ＸＦ３０１）が１．０質量％となるように添加して水分散液を調製した。
この水分散液をガラス板上にスプレーにて塗布し、１２０℃で１時間加熱乾燥させて、ガラス板上に厚さ約０．５μｍの被膜を形成した。
このサンプルを実施例１と同様に評価した。結果を表１に示す。【００４７】
＜比較例２＞
鱗片状シリカの代わりに、球状シリカであるコロイダルシリカ（平均粒径１２ｎｍ）を用いたこと以外は実施例１と同様にして、ガラス板上に厚さ約０．３μｍの被膜を形成した。
このサンプルを実施例１と同様に評価した。結果を表１に示す。【００４８】
＜比較例３＞
鱗片状銀粒子の代わりに、平均粒径０．１μｍの球状銀粒子（シグマ−アルドリッチ製）を用いたこと以外は実施例１と同様にして、ガラス板上に厚さ約０．６μｍの被膜を形成した。
このサンプルを実施例１と同様に評価した。結果を表１に示す。【００４９】
＜比較例４＞
未処理のガラス板を、室温の流水中に３日間曝した後、ＪＩＳ  Ｚ  ２９１１に従って抗かび試験を実施した。また、水洗前後の外観の変化を目視にて評価した。これらの結果を表１に示す。【００５０】
【表１】
2016185960.tif 000003
【００５１】
表１から分かるように、各実施例では高い抗かび性が認められたのに対し、各比較例では抗かび性は非常に低かった。比較例１では、緻密なシリカ膜が形成されるため、金属イオンの徐放が良好に行われなかったと考えられる。比較例２では、球状シリカを用いため、水洗時の金属イオンの流出が激しかったと考えられる。比較例３では、球状銀粒子の平均粒径が小さ過ぎるため、水洗で金属イオンが枯渇したと考えられる。実施例１〜３は、これらの問題がすべて解消されていることを示している。【００５２】
＜実施例４＞
実施例３と同様にして抗菌性被膜を形成した後、加重８０ｇ／ｃｍ2で不織布を被膜表面に押しつけて１０往復擦った。
このサンプルを、室温の流水中に３日間曝した後、ＪＩＳ  Ｚ  ２９１１に従って抗かび試験を実施した。また、摩擦前後の外観の変化を目視にて評価した。これらの結果を表２に示す。【００５３】
＜実施例５＞
実施例１と同様にして抗菌性被膜を形成した後、被膜表面に、約０．１μｍの厚さ及び約１．５μｍの最長径（アスペクト比＝約１５）を有する鱗片状シリカ（ＡＧＣエスアイテック株式会社製サンラブリー（登録商標）ＬＦＳ−１５０）を１．０質量％含む水分散液をスプレーにて塗布し、室温で十分に乾燥させて、厚さ約０．２μｍの上塗り層を形成した。次いで、加重８０ｇ／ｃｍ2で不織布を上塗り層表面に押しつけて１０往復擦った。
このサンプルを実施例４と同様に評価した。結果を表２に示す。【００５４】
＜実施例６＞
実施例１の抗菌性被膜を形成する代わりに、実施例２の抗菌性被膜を形成したこと以外は実施例５と同様にしてサンプルを作製した。
このサンプルを実施例４と同様に評価した。結果を表２に示す。【００５５】
＜実施例７＞
実施例１の抗菌性被膜を形成する代わりに、実施例３の抗菌性被膜を形成したこと以外は実施例５と同様にしてサンプルを作製した。
このサンプルを実施例４と同様に評価した。結果を表２に示す。【００５６】
＜実施例８＞
実施例３と同様にして抗菌性被膜を形成した後、被膜表面に、約０．１μｍの厚さ及び約１．５μｍの最長径（アスペクト比＝約１５）を有する鱗片状シリカ（ＡＧＣエスアイテック株式会社製サンラブリー（登録商標）ＬＦＳ−１５０）を３．０質量％含む水分散液をスプレーにて塗布し、室温で十分に乾燥させて、厚さ約０．５μｍの上塗り層を形成した。次いで、加重８０ｇ／ｃｍ2で不織布を上塗り層表面に押しつけて１０往復擦った。
このサンプルを実施例４と同様に評価した。結果を表２に示す。【００５７】
【表２】
2016185960.tif 000004
【００５８】
表２から分かるように、上塗り層を形成していない実施例４では、摩擦試験後に被膜が摩耗して、白濁が僅かに薄くなった上に、抗かび性も劣化した。実施例８では、鱗片状シリカからなる上塗り層を形成したため、耐摩耗性は良好であるが、上塗り層の膜厚が厚いため、抗かび性は実施例４と同等であることが分かる。実施例５〜７では、適度な膜厚を有する上塗り層を形成したため、耐摩耗性が向上し、抗かび性の劣化も抑制されている。【００５９】
＜実施例９＞
０．４μｍの平均粒径を有する塊状銅粒子（住友金属鉱山株式会社製ＣＵＰ−０３０）を１．０質量％、約０．１μｍの厚さ及び約１．５μｍの最長径（アスペクト比＝約１５）を有する鱗片状シリカ（ＡＧＣエスアイテック株式会社製サンラブリー（登録商標）ＬＦＳ−１５０）を２．５質量％、変性ポリオレフィン樹脂水性分散液（ユニチカ株式会社製アローベース（登録商標）ＳＤ−１０１０）を固形分で２．５質量％を含む水分散液を調製した。
この水分散液をガラス板上にスプレーにて塗布し、８０℃で１０分間加熱乾燥させて、ガラス板上に厚さ約１．５μｍの抗菌性被膜を形成した（塊状銅粒子と鱗片状シリカとが合計で抗菌性被膜に対して約５８質量％の量で存在し、塊状銅粒子が鱗片状シリカに対して４０質量％の量で存在する）。次いで、加重８０ｇ／ｃｍ2で不織布を被膜表面に押しつけて１０往復擦った。
このサンプルを実施例４と同様に評価した。結果を表３に示す。【００６０】
＜実施例１０＞
０．４μｍの平均粒径を有する塊状銅粒子（住友金属鉱山株式会社製ＣＵＰ−０３０）を１．０質量％、約０．１μｍの厚さ及び約１．５μｍの最長径（アスペクト比＝約１５）を有する鱗片状シリカ（ＡＧＣエスアイテック株式会社製サンラブリー（登録商標）ＬＦＳ−１５０）を２．５質量％、ポリウレタンエマルジョン（株式会社トクシキ製ＴＫＡ−１００）を固形分で２．５質量％を含む水分散液を調製した。
この水分散液をガラス板上にスプレーにて塗布し、１００℃で１５分間加熱乾燥させて、ガラス板上に厚さ約１．２μｍの抗菌性被膜を形成した（塊状銅粒子と鱗片状シリカとが合計で抗菌性被膜に対して約５８質量％の量で存在し、塊状銅粒子が鱗片状シリカに対して４０質量％の量で存在する）。次いで、加重８０ｇ／ｃｍ2で不織布を被膜表面に押しつけて１０往復擦った。
このサンプルを実施例４と同様に評価した。結果を表３に示す。【００６１】
＜比較例５＞
０．４μｍの平均粒径を有する塊状銅粒子（住友金属鉱山株式会社製ＣＵＰ−０３０）を１．０質量％、約０．１μｍの厚さ及び約１．５μｍの最長径（アスペクト比＝約１５）を有する鱗片状シリカ（ＡＧＣエスアイテック株式会社製サンラブリー（登録商標）ＬＦＳ−１５０）を２．５質量％、変性ポリオレフィン樹脂水性分散液（ユニチカ株式会社製アローベース（登録商標）ＳＤ−１０１０）を固形分で４．０質量％を含む水分散液を調製した。
この水分散液をガラス板上にスプレーにて塗布し、８０℃で１０分間加熱乾燥させて、ガラス板上に厚さ約１．２μｍの抗菌性被膜を形成した（塊状銅粒子と鱗片状シリカとが合計で抗菌性被膜に対して約４７質量％の量で存在し、塊状銅粒子が鱗片状シリカに対して４０質量％の量で存在する）。次いで、加重８０ｇ／ｃｍ2で不織布を被膜表面に押しつけて１０往復擦った。
このサンプルを実施例４と同様に評価した。結果を表３に示す。【００６２】
＜比較例６＞
約５０μｍの平均粒径を有する塊状銅粒子（株式会社高純度化学研究所製）を１．０質量％、約０．１μｍの厚さ及び約１．５μｍの最長径（アスペクト比＝約１５）を有する鱗片状シリカ（ＡＧＣエスアイテック株式会社製サンラブリー（登録商標）ＬＦＳ−１５０）を５．０質量％、変性ポリオレフィン樹脂水性分散液（ユニチカ株式会社製アローベース（登録商標）ＳＤ−１０１０）を固形分で５．０質量％を含む水分散液を調製した。
この水分散液をガラス板上にスプレーにて塗布し、８０℃で１０分間加熱乾燥させて、ガラス板上に厚さ約５．０μｍの抗菌性被膜を形成した（塊状銅粒子と鱗片状シリカとが合計で抗菌性被膜に対して約５５質量％の量で存在し、塊状銅粒子が鱗片状シリカに対して２０質量％の量で存在する）。次いで、加重８０ｇ／ｃｍ2で不織布を被膜表面に押しつけて１０往復擦った。
このサンプルを実施例４と同様に評価した。結果を表３に示す。【００６３】
【表３】
2016185960.tif 000005
【００６４】
表３から分かるように、実施例９及び１０では、摩擦試験後も被膜の外観は変化せず、高い耐摩耗性が得られている。実施例４と実施例９及び１０との対比から、樹脂成分の添加により耐摩耗性が向上していることが分かる。更に、実施例９及び１０では、摩擦試験後も高い抗かび性が維持されていることが分かる。一方、比較例５では、樹脂成分を被膜に対して５０質量％以上添加したため、抗かび性が損なわれている。比較例６では、摩擦試験で塊状銅粒子が脱落し抗かび性が得られなかった。これは、塊状銅粒子が大きいため膜中から脱落しやすいためである。【００６５】
＜実施例１１＞
実施例９と同様の水分散液を調製した。
この水分散液を、ルームエアコン（三菱電機株式会社製霧ヶ峰（登録商標）ＭＳＺ−ＨＭ３６３）の筺体の凝結水が流れる部分（ポリスチレン製）の下流側半分に、掛け流しにて塗布し、室温で十分に乾燥させて、厚さ約１．５μｍの抗菌性被膜を形成した。この凝結水が流れる部分は、断面が円弧となる溝形状を有しており、熱交換機から滴下される凝結水を受け止めるとともに、上流側から下流側に向けて凝結水が流れるように勾配が設けられている。抗菌性被膜を下流側に形成した理由は、凝結水が、抗菌性被膜を形成していない部分を流れた後に抗菌性被膜を形成した部分を流れるようにするためである。
Ａ宅、Ｂ宅及びＣ宅の一般家庭内にルームエアコンを設置し、夏季３ヶ月間（６月１５日〜９月１５日）冷房運転を行った。凝結水が流れる部分を、分光測色計（コニカミノルタ株式会社製ＣＭ−６００ｄ）を用いて測定し、未使用品との色差ΔＥ*ａｂを求めた。このΔＥ*ａｂを汚れの指標とした。結果を表４に示す。【００６６】
【表４】
2016185960.tif 000006
【００６７】
表４から分かるように、抗菌性被膜を形成していない部分に比べ、抗菌性被膜を形成した部分は明らかに着色が少なかった。通常、凝結水が流れる部分は、微生物繁殖による汚れ付着が激しいが、本発明の抗菌性被膜を形成することによりそれが抑制されることが示された。【００６８】
なお、本国際出願は、２０１５年５月１５日に出願した日本国特許出願第２０１５−０９９８２４号に基づく優先権を主張するものであり、この日本国特許出願の全内容を本国際出願に援用する。
【符号の説明】
【００６９】
１  基材、２  鱗片状シリカ、３  金属粒子、４  樹脂成分、５  上塗り層、６  下塗り層、１０，２０，３０，４０  抗菌性被膜。
【図１】
2016185960.tif 000007
【図２】
2016185960.tif 000008
【図３】
2016185960.tif 000009
【図４】
2016185960.tif 000010
【手続補正書】
【提出日】平成28年10月21日(2016.10.21)
【手続補正１】
【補正対象書類名】特許請求の範囲
【補正対象項目名】全文
【補正方法】変更
【補正の内容】
【特許請求の範囲】
【請求項１】
０．３μｍ以上２５μｍ以下の平均粒径を有する塊状金属粒子並びに０．０１μｍ以上５μｍ以下の厚さ及び５以上２００以下のアスペクト比を有する鱗片状金属粒子からなる群から選択される少なくとも１種の金属粒子と、
０．０００５μｍ以上０．５μｍ以下の厚さ及び１０以上５０００以下のアスペクト比を有する鱗片状シリカと
を含み、
前記金属粒子と前記鱗片状シリカとが合計で、前記抗菌性被膜に対して５０質量％以上の量で存在し、
前記金属粒子が、前記鱗片状シリカに対して２質量％以上５０質量％以下の量で存在し、且つ
前記金属粒子は、積層された前記鱗片状シリカの中に埋め込まれた状態である抗菌性被膜であって、
前記鱗片状シリカは、前記金属粒子近傍以外では前記抗菌性被膜が形成される基材の面方向に配向した状態であることを特徴とする抗菌性被膜。
【請求項２】
前記金属粒子が、銅、銀又はこれらの少なくとも１種を主成分とする合金であることを特徴とする請求項１に記載の抗菌性被膜。
【請求項３】
樹脂成分を前記抗菌性被膜に対して５０質量％未満含むことを特徴とする請求項１又は２に記載の抗菌性被膜。
【請求項４】
請求項１〜３の何れか一項に記載の抗菌性被膜が基材の表面に形成されていることを特徴とする物品。
【請求項５】
前記抗菌性被膜を覆うように、０．０００５μｍ以上０．５μｍ以下の厚さ及び１０以上５０００以下のアスペクト比を有する鱗片状シリカからなる上塗り層が形成されていることを特徴とする請求項４に記載の物品。
【請求項６】
前記抗菌性被膜と前記基材との間に、樹脂成分と０．０００５μｍ以上０．５μｍ以下の厚さ及び１０以上５０００以下のアスペクト比を有する鱗片状シリカとからなる下塗り層が形成されていることを特徴とする請求項４又は５に記載の物品。
【請求項７】
０．３μｍ以上２５μｍ以下の平均粒径を有する塊状金属粒子並びに０．０１μｍ以上５μｍ以下の厚さ及び５以上２００以下のアスペクト比を有する鱗片状金属粒子からなる群から選択される少なくとも１種の金属粒子と、
０．０００５μｍ以上０．５μｍ以下の厚さ及び１０以上５０００以下のアスペクト比を有する鱗片状シリカと、
溶媒と
を含むことを特徴とする抗菌性被膜形成用の塗布液。
【請求項８】
前記金属粒子が、銅、銀又はこれらの少なくとも１種を主成分とする合金であることを特徴とする請求項７に記載の抗菌性被膜形成用の塗布液。
【請求項９】
樹脂成分を更に含み、前記塗布液中の固形分が０．１質量％以上３０質量％以下であることを特徴とする請求項７又は８に記載の抗菌性被膜形成用の塗布液。
【請求項１０】
請求項７〜９の何れか一項に記載の抗菌性被膜形成用の塗布液を基材の表面に塗布する工程と、
塗布された前記塗布液を乾燥する工程と
を備えることを特徴とする抗菌性被膜の形成方法。
【手続補正書】
【提出日】平成29年3月15日(2017.3.15)
【手続補正１】
【補正対象書類名】特許請求の範囲
【補正対象項目名】全文
【補正方法】変更
【補正の内容】
【特許請求の範囲】
【請求項１】
０．３μｍ以上２５μｍ以下の平均粒径を有する塊状金属粒子並びに０．０１μｍ以上５μｍ以下の厚さ及び５以上２００以下のアスペクト比を有する鱗片状金属粒子からなる群から選択される少なくとも１種の金属粒子と、
０．０００５μｍ以上０．５μｍ以下の厚さ及び１０以上５０００以下のアスペクト比を有する鱗片状シリカと
を含んだ抗菌性被膜であって、
前記金属粒子と前記鱗片状シリカとが合計で、前記抗菌性被膜に対して５０質量％以上の量で存在し、
前記金属粒子が、前記鱗片状シリカに対して２質量％以上５０質量％以下の量で存在し、且つ
前記金属粒子は、複数の前記鱗片状シリカで包み込まれた状態であることを特徴とする抗菌性被膜。
【請求項２】
前記金属粒子を包み込んだ鱗片状シリカ以外の鱗片状シリカは、その平坦面が前記抗菌性被膜が形成される基材の面方向に配向した状態であることを特徴とする請求項１に記載の抗菌性被膜。
【請求項３】
前記金属粒子が、銅、銀又はこれらの少なくとも１種を主成分とする合金であることを特徴とする請求項１又は２に記載の抗菌性被膜。
【請求項４】
樹脂成分を前記抗菌性被膜に対して５０質量％未満含むことを特徴とする請求項１〜３の何れか一項に記載の抗菌性被膜。
【請求項５】
請求項１〜４の何れか一項に記載の抗菌性被膜が基材の表面に形成されていることを特徴とする物品。
【請求項６】
前記抗菌性被膜を覆うように、０．０００５μｍ以上０．５μｍ以下の厚さ及び１０以上５０００以下のアスペクト比を有する鱗片状シリカからなる上塗り層が形成されていることを特徴とする請求項５に記載の物品。
【請求項７】
前記抗菌性被膜と前記基材との間に、樹脂成分と０．０００５μｍ以上０．５μｍ以下の厚さ及び１０以上５０００以下のアスペクト比を有する鱗片状シリカとからなる下塗り層が形成されていることを特徴とする請求項５又は６に記載の物品。
【請求項８】
０．３μｍ以上２５μｍ以下の平均粒径を有する塊状金属粒子並びに０．０１μｍ以上５μｍ以下の厚さ及び５以上２００以下のアスペクト比を有する鱗片状金属粒子からなる群から選択される少なくとも１種の金属粒子と、
０．０００５μｍ以上０．５μｍ以下の厚さ及び１０以上５０００以下のアスペクト比を有する鱗片状シリカと、
溶媒と
を含んだ抗菌性被膜形成用の塗布液であって、
前記金属粒子が、前記鱗片状シリカに対して２質量％以上５０質量％以下の量であり、且つ
形成される抗菌性被膜に対して、前記金属粒子と前記鱗片状シリカとが合計で５０質量％以上の量であることを特徴とする抗菌性被膜形成用の塗布液。
【請求項９】
前記金属粒子が、銅、銀又はこれらの少なくとも１種を主成分とする合金であることを特徴とする請求項８に記載の抗菌性被膜形成用の塗布液。
【請求項１０】
樹脂成分を更に含み、前記塗布液中の固形分が０．１質量％以上３０質量％以下であることを特徴とする請求項８又は９に記載の抗菌性被膜形成用の塗布液。
【請求項１１】
請求項８〜１０の何れか一項に記載の抗菌性被膜形成用の塗布液を基材の表面に塗布する工程と、
塗布された前記塗布液を乾燥する工程と
を備えることを特徴とする抗菌性被膜の形成方法。
【国際調査報告】
2016185960.tif 000011
2016185960.tif 000012
2016185960.tif 000013
2016185960.tif 000014
2016185960.tif 000015
2016185960.tif 000016